(57)【要約】  本発明は、親水化剤が、酸の形態におけるもしくは塩の形態における、必要に応じてポリアルコキシル化されているリン酸エステルから選択されている、熱可塑性ポリマーなどの有機プラスチック材料を親水化する薬剤に関する。本発明はまた、本発明の薬剤によって親水化された表面を有する熱可塑性ポリマー製の物体にも関する。【特許請求の範囲】
【請求項１】
有機プラスチック、特に熱可塑性ポリマーを親水化する薬剤としての、酸の形態におけるもしくは塩の形態における、ポリアルコキシル化されていてもよいリン酸エステルから選択される化合物の使用。
【請求項２】
親水化剤が、下記の式（Ｉ）：
［Ｒ”−（Ｏ−Ａ”）ｙ−Ｏ］ｘ”Ｐ（＝Ｏ）（ＯＭ）ｘ’、（Ｉ）
［式中、
−Ｍは、プロトン、カチオンまたは混合物から選択され；
−ｘ’およびｘ”は、ｘ’およびｘ”の合計が３に等しいという条件で、１または２に等しく；
−ｙ（平均値である。）は、０と１００の間であり、好ましくは１と１５の間であり；
−Ｒ”基は、同一でありまたは異なり、炭素原子１から３５個を含む炭化水素系基を表し；また
−Ａ”基は、同一でありまたは異なり、炭素原子２から４個を含む直鎖もしくは分枝鎖アルキレン基を表す。］
を有することを特徴とする、請求項１に記載の使用。
【請求項３】
式（Ｉ）において、Ｒ”基が、Ｃ１−Ｃ３５、好ましくはＣ５−Ｃ２０のアルキル、アルキルアリール、ポリアルキルアリールまたは（ポリアリールアルキル）アリール基であり、前記アルキル基が、直鎖もしくは分枝鎖、飽和もしくは不飽和であり得ることを特徴とする、請求項２に記載の使用。
【請求項４】
式（Ｉ）において、Ｒ”基が、炭素原子８から２６個を含有し、直鎖もしくは分枝鎖である、１個以上のエチレン性不飽和基を有するアルキルまたはアルケニル基であることを特徴とする、請求項３に記載の使用。
【請求項５】
式（Ｉ）において、Ｒ”基が、ステアリル、オレイル、リノレイルまたはリノレニル；ノニルフェニル、モノスチリルフェニル、ジスチリルフェニルまたはトリスチリルフェニルであることを特徴とする、請求項２に記載の使用。
【請求項６】
式（Ｉ）において、（Ｏ−Ａ”）基が、オキシエチレン化、オキシプロピレン化もしくはオキシブチレン化基またはこれらの混合物に相当することを特徴とする、請求項２から５のいずれか一項に記載の使用。
【請求項７】
プラスチックが、熱可塑性ポリマーまたは熱可塑性ポリマーを含む組成物であることを特徴とする、請求項１から６の一項に記載の使用。
【請求項８】
熱可塑性ポリマーが、ポリエステル、ポリアミド、またはポリエチレンおよびポリプロピレンなどのポリオレフィンから選択されることを特徴とする、請求項７に記載の使用。
【請求項９】
熱可塑性ポリマーが、ポリプロピレンを主成分とすることを特徴とする、請求項８に記載の使用。
【請求項１０】
リン酸エステル化合物が、プラスチックを含む組成物中に含まれることを特徴とする、請求項１から９の一項に記載の使用。
【請求項１１】
プラスチックが、成形される粉末の形態、押出しおよび／またはブロー成形および／または射出成形された物品の形態、フィルムの形態、または必要に応じて織布もしくは不織布表面材として集成される繊維、糸もしくはフィラメントの形態である熱可塑性ポリマーを含む組成物であることを特徴とする、請求項１０に記載の使用。
【請求項１２】
親水化剤と熱可塑性ポリマーの間の重量比が０．５／９９．５と１０／９０の間、より具体的には１／９９と３／９７の間であることを特徴とする、請求項１０または１１に記載の使用。
【請求項１３】
組成物が、熱可塑性ポリマーを含む組成物であり、また親水化剤および熱可塑性ポリマーを溶融ブレンドするステップにより得られることを特徴とする、請求項１１または１２に記載の使用。
【請求項１４】
親水化剤が、溶融前の熱可塑性ポリマーとのブレンドによって、溶融した熱可塑性ポリマーへの直接導入によって、および／またはマスターバッチを経て、必要に応じて他の成分、例えば充填材または安定剤と一緒に熱可塑性ポリマーとブレンドされることを特徴とする、請求項１３に記載の使用。
【請求項１５】
リン酸エステル化合物が、前記親水化剤を含む処理組成物を、プラスチックの一表面の全部もしくは一部に塗布するステップによって使用されることを特徴とする、請求項１から９の一項に記載の使用。
【請求項１６】
親水化剤が、溶媒およびポリビニルアルコールを含む溶液の形態で塗布されることを特徴とする、請求項１５に記載の使用。
【請求項１７】
ポリビニルアルコールの含量が、０．０１重量％と１０重量％の間、好ましくは０．２重量％と５重量％の間であることを特徴とする、請求項１６に記載の使用。
【請求項１８】
有機プラスチック、特に熱可塑性ポリマー、および酸の形態におけるもしくは塩の形態における、ポリアルコキシル化されていてもよいリン酸エステルから選択される化合物を含む組成物。
【請求項１９】
親水化剤が、下記の式（Ｉ）：
［Ｒ”−（Ｏ−Ａ”）ｙ−Ｏ］ｘ”−Ｐ（＝Ｏ）（ＯＭ）ｘ”、（Ｉ）
［式中、
−Ｍは、プロトン、カチオンまたは混合物から選択され；
−ｘ’およびｘ”は、ｘ’およびｘ”の合計が３に等しいという条件で、１または２に等しく；
−ｙ（平均値である。）は、０と１００の間であり、好ましくは１と１５の間であり；
−Ｒ”基は、同一でありまたは異なり、炭素原子１から３５個を含む炭化水素系基を表し；また
−Ａ”基は、同一でありまたは異なり、炭素原子２から４個を含む直鎖もしくは分枝鎖アルキレン基を表す。］
を有することを特徴とする、請求項１８に記載の組成物。
【請求項２０】
式（Ｉ）において、Ｒ”基が、Ｃ１−Ｃ３５、好ましくはＣ５−Ｃ２０のアルキル、アルキルアリール、ポリアルキルアリールまたは（ポリアリールアルキル）アリール基であり、前記アルキル基が、直鎖もしくは分枝鎖、飽和もしくは不飽和であり得ることを特徴とする、請求項１９に記載の組成物。
【請求項２１】
式（Ｉ）において、Ｒ”基が、炭素原子８から２６個を含有し、直鎖もしくは分枝鎖である、１個以上のエチレン性不飽和基を有するアルキルまたはアルケニル基であることを特徴とする、請求項２０に記載の組成物。
【請求項２２】
式（Ｉ）において、Ｒ”基が、ステアリル、オレイル、リノレイルまたはリノレニル；ノニルフェニル、モノスチリルフェニル、ジスチリルフェニルまたはトリスチリルフェニルであることを特徴とする、請求項２１に記載の組成物。
【請求項２３】
式（Ｉ）において、（Ｏ−Ａ”）基が、オキシエチレン化、オキシプロピレン化もしくはオキシブチレン化基またはこれらの混合物に相当することを特徴とする、請求項１８から２２のいずれか一項に記載の組成物。
【請求項２４】
プラスチックが、熱可塑性ポリマー、または熱可塑性ポリマーを含む組成物であることを特徴とする、請求項１８から２３の一項に記載の組成物。
【請求項２５】
熱可塑性ポリマーが、ポリエステル、ポリアミド、またはポリエチレンおよびポリプロピレンなどのポリオレフィンから選択されることを特徴とする、請求項２４に記載の組成物。
【請求項２６】
熱可塑性ポリマーが、ポリプロピレンを主成分とすることを特徴とする、請求項２５に記載の組成物。
【請求項２７】
リン酸エステル化合物が、プラスチックを含む組成物中に含まれることを特徴とする、請求項１８から２６の一項に記載の組成物。
【請求項２８】
親水化剤と熱可塑性ポリマーの間の重量比が０．５／９９．５と１０／９０の間、より具体的には１／９９と３／９７の間であることを特徴とする、請求項１８から２７の一項に記載の組成物。
【請求項２９】
プラスチックが、成形される粉末の形態、押出しおよび／またはブロー成形および／または射出成形された物品の形態、フィルムの形態、または必要に応じて織布もしくは不織布表面材として集成される繊維、糸もしくはフィラメントの形態である熱可塑性ポリマーを含む組成物であることを特徴とする、請求項２８に記載の組成物から調製された物品。
【請求項３０】
乳児用おむつ、女性衛生製品または成人失禁を処理する製品に含まれる布地表面材であることを特徴とする、請求項２９に記載の物品。
【発明の詳細な説明】
【技術分野】
【０００１】
本発明は、熱可塑性ポリマーなどの有機プラスチックを親水化する薬剤に関し、前記プラスチックにおけるその使用に関し、また前記プラスチックにより製造された物品が親水性の表面性状を得ることを可能にする、有機プラスチック、特に熱可塑性ポリマーの調製方法に関する。
【０００２】
本発明はまた、本発明による薬剤によって親水化された表面を有する熱可塑性ポリマー製の物品にも関する。
【背景技術】
【０００３】
ポリエステル、ポリアミド、ポリオレフィン、より具体的にはポリプロピレンなどの有機プラスチックは通常、非常に疎水性の表面を有し、このことが、これらのプラスチックから製造した物品の多くの用途についての欠点である。
【０００４】
例えば、いわゆる不織技術から得られたポリプロピレンもしくはポリエステル糸または繊維から製造した多孔性のもしくは不連続なボイルまたはフィルムは、本質的に疎水性の表面挙動を有し、一般的用語「不織布表面材（ｎｏｎｗｏｖｅｎ  ｔｅｘｔｉｌｅ  ｓｕｒｆａｃｅ）」のもとに知られている。この挙動のため、それらは、衛生用、拭き取り用、おむつ用などの用途に使用可能とするため、後処理として可溶性界面活性剤組成物により表面被覆されることを要する。
【０００５】
この表面処理は、耐久性がなく、また水と接触する場合、処理層中に使用された界面活性剤の溶解を許容するという不利な点を有する。おむつなどの身体衛生用途では、この現象は特に避けるべきである。このことが、プラスチック中に親水化剤を組み込む方法がこの型の用途にとって特に利益があり、ＷＯ２００６／０５６７０６およびＷＯ２００６／０５６７０７の特許に記載されている理由である。
【０００６】
また、物品の表面を親水性にすることは、他の用途、例えば自動車業界向け部品などの嵩のある物品（ｂｕｌｋｙ  ａｒｔｉｃｌｅｓ）に関する用途でも所望されることである。
【０００７】
これらの部品を塗装し得ることが所望され、ポリプロピレンなどのプラスチックは塗装することができない。この場合、親水性もしくは両親媒性塗料で表面処理することは、この親水化処理が耐久性でも密着性でもないので、実行可能な解決策ではない。
【０００８】
他のタイプの用途では、親水性である場合、問題の表面を水で清浄にすることが可能になるため、親水性が所望される。特にポリオレフィン（ＰＥ、ＰＰ）製の食品使用向け容器は、これらを自動皿洗い機で洗浄することが所望される場合、洗浄問題を提起する。ガラスまたは陶磁器の台所用品は皿洗い機で清浄になりまた乾燥されるが、ポリオレフィン製台所用品では、問題の台所用品または容器が高度に疎水性であるため水滴が一面に広がらずまだ濡れている。
【０００９】
最後に、ポリプロピレン製包装もしくはフィルムの親水性も、小売店においてポリプロピレンフィルムで包装した製品を貯蔵する間、これらが汚れてくるのを防止するため、またほこりの堆積および凝集を防止するために所望されることである。このレベルでは、親水性は、油脂性のほこりおよびちりを付着させない一助となるだけでなく、あるタイプの汚れの原因となる静電気電荷が流出する一助となる。
【先行技術文献】
【特許文献】
【００１０】
【特許文献１】国際公開第２００６／０５６７０６号
【特許文献２】国際公開第２００６／０５６７０７号
【発明の概要】
【発明が解決しようとする課題】
【００１１】
したがって、本発明の目的の１つは、より親水性の表面を有し、この親水性が、溶融したプラスチック中に組み込む方法または表面処理のいずれかによって得られる可能性のある、プラスチックを調製する手段を見出すことである。
【００１２】
本発明の他の目的は、親水化剤および、プラスチックにおいてより親水性の表面が得られることを可能にするその使用を提案することである。
【課題を解決するための手段】
【００１３】
これらおよび他の目的は、有機プラスチック、特に熱可塑性ポリマーを親水化する薬剤として、酸の形態におけるもしくは塩の形態における、ポリアルコキシル化されていてもよいリン酸エステルから選択される化合物の使用を提案する本発明により達成される。
【００１４】
本発明の他の主題は、プラスチック、特に熱可塑性ポリマーおよび、酸の形態におけるもしくは塩の形態における、ポリアルコキシル化されていてもよいリン酸エステルから選択される親水化剤を含む組成物である。
【００１５】
本発明はまた、親水化剤が、プラスチック本体中に組み込まれている、さもなければ前記プラスチックの表面上に堆積されている、そのいずれかである熱可塑性ポリマーの調製方法にも関する。本発明はまた、この表面親水性を得るのに使用されるその添加剤にも関し、前記添加剤は、プラスチックとブレンドまたは同時溶融される（本体中への添加剤の添加）、または前記プラスチックの表面への塗布による、そのいずれかとする。
【００１６】
熱可塑性ポリマーおよび添加剤の溶融ブレンドは、所望の物品を得るため、任意の従来の手段（押出し、射出成形、フィルム延伸など）によって成形される。他方で、表面塗布処理は、既に成形され、仕上げられた物品上に直接行われる。
【００１７】
表現「熱可塑性ポリマー」は、より詳細には、ポリエステル、ポリアミドおよびポリオレフィン（ポリエチレンおよびポリプロピレンなど）を意味すると理解される。
【発明を実施するための形態】
【００１８】
親水化剤は、酸の形態におけるもしくは塩の形態における、ポリアルコキシル化されていてもよいリン酸エステルから選択される。より詳細には、本親水化剤は、下記の式：
［Ｒ”−（Ｏ−Ａ”）ｙ−Ｏ］ｘ”Ｐ（＝Ｏ）（ＯＭ）ｘ’
［式中、
−Ｍは、プロトン、カチオンまたは混合物、例えばＨ＋、Ｋ＋、Ｎａ＋から選択され；
−ｘ’およびｘ”は、ｘ’およびｘ”の合計が３に等しいという条件で、１または２に等しく；
−ｙ（平均値である。）は、０と１００の間であり、好ましくは１と１５の間であり；
−Ｒ”基は、同一でありまたは異なり、炭素原子１から３５個を含む炭化水素系基を表し；また
−Ａ”基は、同一でありまたは異なり、炭素原子２から４個を含む直鎖もしくは分枝鎖アルキレン基を表す。］に対応する。
【００１９】
Ｒ”基は、同一でありまたは異なり、Ｃ１−Ｃ３５、好ましくはＣ５−Ｃ２０のアルキル、アルキルアリール、ポリアルキルアリールまたは（ポリアリールアルキル）アリール基を表し、アルキル基は直鎖もしくは分枝鎖、飽和もしくは不飽和であり得る。ポリアルコキシル化化合物については、これらはポリエトキシル化化合物とすることができる。アルコキシル化度は、特に０と１００の間、好ましくは１と１５の間とすることができる。
【００２０】
より詳細には、Ｒ”基は、炭素原子８から２６個を含有し、直鎖もしくは分枝鎖である、１個以上のエチレン性不飽和基を有するアルキルまたはアルケニル基である。このような基の例として、ステアリル、オレイル、リノレイルおよびリノレニル基を特に挙げることができる。さらに、Ｒ”基は、同一でありまたは異なり、アルキル、アリールアルキルまたはアルキルアリール置換基を有する芳香族基（これらの基は炭素原子６から３０個を含む。）とすることができる。このような基の例として、なかんずく、ノニルフェニル、モノスチリルフェニル、ジスチリルフェニルおよびトリスチリルフェニル基を挙げることができる。
【００２１】
より詳細には、（Ｏ−Ａ”）基は、同一でありまたは異なり、オキシエチレン化、オキシプロピレン化もしくはオキシブチレン化基またはこれらの混合物に相当する。前記基は、オキシエチレン化および／もしくはオキシプロピレン化基に相当することが好ましい。
【００２２】
有用な親水化剤は、特に、Ｌｕｂｒｈｏｐｈｏｓ（登録商標）およびＲｈｏｄａｆａｃ（登録商標）の名称のもとにＲｈｏｄｉａ社から販売されている。
【００２３】
親水化剤は、塩化され、中和された形態で配合物中に存在することが好ましいと言われている。中和は、任意の有機もしくは無機塩基、例えばＮａＯＨまたはＫＯＨ（Ｍ＝Ｋ＋、Ｎａ＋）を使用して得ることができる。有機アミン、例えばポリアルコキシル化されていてもよい脂肪族アミンを特に挙げることができる。より詳しい点は、以下に示される。
【００２４】
ポリマーの本体にまたはその表面に導入される親水化剤の量は、親水化剤と熱可塑性ポリマーの間の重量比が０．５／９９．５と１０／９０の間、より具体的には１／９９と３／９７の間であるようなものである。
【００２５】
リン酸エステル化合物は、プラスチックを含む組成物中に含まれる。
【００２６】
熱可塑性ポリマーは、ポリエステル、ポリアミド、またはポリエチレンおよびポリプロピレンなどのポリオレフィンから選択される。
【００２７】
本発明はまた、表面の親水性を得るために使用される親水化剤にも関し、前記添加剤は、プラスチックとブレンドされ、同時溶融される（本体中への添加剤の添加）。
【００２８】
熱可塑性ポリマーおよび添加剤の溶融ブレンドは、任意の従来の手段（押出し、射出成形、フィルム延伸など）によって成形されて、所望の物品を得る。
【００２９】
第１の実施形態により、親水化剤は、プラスチック好ましくは熱可塑性ポリマーとブレンドされ、同時溶融される。
【００３０】
熱可塑性ポリマーは一般に、固体顆粒の状態で存在する。
【００３１】
親水化剤は、室温でポリマー顆粒とブレンドされ、次いで温度を上げた混合装置に導入される。
【００３２】
親水化剤は、ポリマーが既に溶融状態で存在している混合装置に導入されることもできる。
【００３３】
親水化剤は、溶融前の熱可塑性ポリマーとのブレンドによって、溶融した熱可塑性ポリマーへの直接導入によって、および／またはマスターバッチを経て、必要に応じて他の成分、例えば充填材または安定剤と一緒に熱可塑性ポリマーとブレンドされることができる。
【００３４】
温度を上げた混合装置は、回転子を取り付けた、流体の流れによって加熱されるチャンバーとすることができる。したがって、これは密閉式混合機（ｉｎｔｅｒｎａｌ  ｍｉｘｅｒ）と呼ばれる。これは「バッチ」方法である。例えばＢｒａｂｅｎｄｅｒ混合機を挙げることができる。冷却後、圧縮成形によって金型内で成形することができる固体材料の予備成形物が回収される。
【００３５】
温度を上げた混合装置は、その中で、回転するスクリュー部分によって材料が運ばれ、加熱され、混練りされる押出し機とすることもできる。これは「連続」方法である。例えばＷｅｒｎｅｒ  ＺＳＫ３０押出し機を挙げることができる。溶融材料のロッドが回収されるが、このロッドは冷却され次いで切断されて、顆粒が得られる。
【００３６】
次いで、これらの顆粒は、試験片または仕上がり材料の形態で射出成形されることができる。
【００３７】
親水化剤が固体形態で、すなわち粉末、フレークまたは顆粒の状態で存在する場合、上記において示した通り容易に組み込まれる。
【００３８】
親水化剤が液体状態で存在し、前記液体が親水化剤１００％を含む場合、さもなければ親水化剤が溶媒中溶液である場合、それを組み込むためのいくつかの可能性がある。
【００３９】
この液体（親水化剤または溶媒）の沸点が、転移温度（１８０℃前後）未満またはこれを超えるかどうかに応じて、溶媒を蒸発させまたは溶媒を蒸発させずに、この液体を直接組み込むことが可能である。
【００４０】
粉末を得るためにこの液体を、沈降性シリカなどの多孔性担体中に含浸させることも可能である。次いで、この粉末は、その使用を促進するため、成形することができる。
【００４１】
例えば、熱可塑性ポリマー中に液体を組み込む手段を記述する資料仏国特許第２８４３１２２号明細書を挙げることができる。
【００４２】
したがって、本発明の他の主題は、親水化剤および熱可塑性ポリマーが溶融ブレンドされることを特徴とする、熱可塑性ポリマーおよび親水化剤を含む組成物の調製方法である。
【００４３】
したがって、本発明の他の主題は、親水化剤が、溶融前の熱可塑性ポリマーとのブレンドによって、溶融した熱可塑性ポリマーへの直接導入によって、および／またはマスターバッチを経て、必要に応じて他の成分、例えば充填材または安定剤と一緒に熱可塑性ポリマーとブレンドされることを特徴とする、熱可塑性ポリマーおよび親水化剤を含む組成物の調製方法である。
【００４４】
熱可塑性ポリマーおよび親水化剤の溶融ブレンドは、所望の物品を得るため、任意の従来の手段（押出し、射出成形、フィルム延伸など）によって成形することができる。
【００４５】
こうして、熱可塑性ポリマーおよび親水化剤の溶融ブレンドは、成形される粉末の形態、押出しおよび／またはブロー成形および／または射出成形された物品の形態、フィルムの形態、または必要に応じて織布もしくは不織布表面材として集成される繊維、糸もしくはフィラメントの形態にすることができる。
【００４６】
第２の実施形態により、親水化剤は、任意の適正な方法によってプラスチックの一表面の全部もしくは一部に塗布することができる。この方法は特に、その表面を処理しようとする物品の形態、物品の大きさに、この物品を製造する工場の配置に、物品を処理するセンターの配置に、および／または入手可能な設備または製造もしくは処理ラインに適応させることのできる設備に応じて決まり得る。
【００４７】
塗布は特に、開放もしくは密閉された環境において、浸し塗りによってまたは吹付け塗りによって行うことができる。
【００４８】
親水化剤は、溶液の形態で塗布されることが好ましい。この溶液は、溶媒およびポリビニルアルコールを含むことが好ましい。溶媒は、いくつかの溶媒の混合物とすることができる。この溶液は水溶液（溶媒は水である。）であることが好ましい。単独でまたはそれら自体とのもしくは水との混合物として使用できる他の溶媒として、エタノールまたはイソプロパノールなどのアルコールが挙げられる。
【００４９】
ポリビニルアルコールの濃度は、０．０１重量％と１０重量％の間、好ましくは０．２重量％と５重量％の間であることが好ましい。この濃度は特に、塗布方法、所望される処理量および／または所望の有効性の関数として調節することができる。
【００５０】
本発明はまた、親水化された表面を有する熱可塑性ポリマー製のこれらの物品の用途にも関する。
【００５１】
親水化された表面を有する熱可塑性ポリマー製の物品の例として、本発明による組成物に基づく繊維を含む不織布表面材を特に挙げることができる。
【００５２】
特に、熱可塑性ポリマーがポリプロピレンを主成分とする、本発明による組成物に基づく繊維を含む不織布表面材を特に挙げることができる。
【００５３】
この布地表面材は、乳児用おむつの、女性衛生製品のまたは成人失禁を処理する製品の製造において使用することができる。
【００５４】
親水化された表面を有する熱可塑性ポリマー製の物品の例として、自動車業界向け部品などの嵩のある物品を挙げることもできる。
【００５５】
親水化された表面を有する熱可塑性ポリマー製の物品の例として、ポリオレフィン（ポリエチレンまたはポリプロピレン）製の食品使用向け容器を挙げることもできる。
【００５６】
親水化された表面を有する熱可塑性ポリマー製の物品の例として、ポリプロピレン製包装もしくはフィルムを挙げることもできる。
【００５７】
本発明は、最後に、有機プラスチック、特に熱可塑性ポリマーを含む組成物のための親水化剤として以前に定義した、ポリアルコキシル化されていてもよいリン酸エステルの使用に関する。
【００５８】
表面親水性は、１滴の精製蒸留水と前記表面の間の接触角の測定によって評価される。検定された大きさの１滴の蒸留水が、標準化された反復性条件下で試験される表面上に置かれる。この水滴は、表面の親水性に応じてより大きいもしくはより小さい度合いで広がりまたは収縮し、適切な装置により、置かれた水滴とその表面とによって形成される角度を測定することが可能である。
【００５９】
使用される装置は、例えば、濡れ角を測定するための、例えばＴａｎｔｅｃ社ブランドのゴニオメーターとすることができる。ＩＴ  Ｃｏｎｃｅｐｔ社の光学台による液滴張力計（ｄｒｏｐ  ｔｅｎｓｉｏｍｅｔｅｒ）などの自動測定デバイスを使用することも可能である。これは、以下に示した実施例で行われた測定についての場合である。その実験は、注射器を使用して、２マイクロリットルに等しい検定された体積の１滴の水を、試料の清浄な平滑表面上に置くことである。この水滴は、積分球型の均一な光源によって照らされ、そのプロフィル画像が、テレセントリックテレフォトレンズによりＣＣＤカメラに投影される。それがデジタル化され、次いで、右および左接触角（支持体によって形成される平面と、水滴の基部の両側の正接平面との角度として定義される。）を１秒当り数回測定するため、ソフトウエアによって処理される。
【００６０】
通例、純粋なポリプロピレンは、純水との接触角１０５°を有する。
【００６１】
本発明による親水化剤は、ポリプロピレン熱可塑性ポリマーとブレンドされる場合、極めて顕著に、７０°と８５°の間のレベルまでこの値を低下させることを可能にする。
【００６２】
本発明の主題である製品の他の態様および利点は、例証として以下に示される、決して限定的ではない実施例に鑑みて明らかになる。
【００６３】
特に示されない限り、本出願中に示される百分率はすべて、重量百分率である。
【実施例１】
【００６４】
これらの製品の処理
構成成分（９４．９％の顆粒としてのアイソタクチックポリプロピレンホモポリマー（名称ＰＰＨ４０６０のもとにＡＴＯＦＩＮＡ社により販売される。）、５％の親水化添加剤および０．１％のＩＲＧＡＮＯＸ  Ｂ２２５熱安定剤）を、温度１５０℃まで上げた「Ｂｒａｂｅｎｄｅｒ」ブランドの密閉式混合機のチャンバーに導入した。
【００６５】
このチャンバーには、１２５ｒｐｍの速度で回転する、Ｗ５０熱可塑性型の逆回転する２個の回転子を取り付けた。内部せん断を考慮して、混合物の最終温度は１８０℃と１９０℃の間であった。混合時間５分の後、充填されているポリマー予備成形物はチャンバーから取り出され、２００℃に加熱した２枚の圧縮プレート間で厚さ８００μｍを有する金型内において圧力２００バール下で２分間加圧された。次いで、この金型は、２枚のプレート間において圧力２００バール下で４分間１８℃まで冷却された。
【００６６】
冷却および強化した後、これらの試験片は、それらの表面の親水性、およびその結果得られる性状を立証することを意図した種々の物理化学的試験の対象であった。
【００６７】
溶融ブレンドへの処理および添加剤の効果についての所見：
Ｂｒａｂｅｎｄｅｒ混練機中における混合の間、種々の物理的効果が注目され、これらは、この準備段階に著しい利益をもたらすことができた。
【００６８】
使用した親水化剤：
使用した２種の薬剤は、以下の表（Ｉ）において定義される：
【００６９】
【表１】
2011500929.tif 000002
【００７０】
Ｒｅｐｅｌ−ｏ−ｔｅｘ  ＳＲＰ６剤は、前述の国際公開第２００６／０５６７０６号中に記載のＲｈｏｄｉａ社製品である。
【実施例２】
【００７１】
親水性効果
親水性効果（蒸留水での接触角の測定による。）は、以下の表（ＩＩ）中に示される。
【００７２】
測定は、ＩＴ  Ｃｏｎｃｅｐｔ社のＳＤＴ  ２００として知られる光学台による液滴張力計を使用することにより、以下に示した実施例について行われた。
【００７３】
その実験は、注射器を使用して、２マイクロリットルに等しい検定された体積の１滴の水を、試料の清浄な平滑表面上に置くことである。この水滴は、積分球型の均一な光源によって照らされ、そのプロフィル画像が、テレセントリックテレフォトレンズによりＣＣＤカメラに投影される。それがデジタル化され、次いで、右および左接触角（支持体によって形成される平面と、水滴の基部の両側の正接平面との角度として定義される。）を１秒当り数回測定するため、ソフトウエアによって処理される。表（ＩＩ）中に示した結果は、１０から１５回の測定の平均に相当する。
【００７４】
得られた結果は、以下の表（ＩＩ）中に、順序立てて示される：
【００７５】
【表２】
2011500929.tif 000003
【００７６】
ＰＰはポリプロピレンを意味する。
【００７７】
表面の親水性が、明確に得られていることが観察される。
【００７８】
本発明による親水化剤が、対照Ｃよりも有効であることも観察されている。
【国際調査報告】
2011500929.tif 000004
2011500929.tif 000005
2011500929.tif 000006
2011500929.tif 000007
2011500929.tif 000008
2011500929.tif 000009
2011500929.tif 000010
2011500929.tif 000011
2011500929.tif 000012
2011500929.tif 000013